(57)【要約】【課題】ポリカーボネート樹脂のような傷つきやすい材料であっても、十分な耐摩耗性を備える樹脂硬化層付き基板、および製造コストの上昇を抑制することができる樹脂硬化層付き基板の製造方法を提供する。【解決手段】樹脂硬化層付き基板１００は、基板１と、基板１の一方の面に設けられた樹脂硬化層２とを有する。樹脂硬化層２の表面に対して法線方向から０．５ｍＮの荷重をかけた時のマルテンス硬度が１５０Ｎ／ｍｍ２以上８００Ｎ／ｍｍ２以下であり、かつ同条件下における弾性仕事率が８０％以上であり、かつ樹脂硬化層２の表面から厚さ方向１０ｎｍの範囲内においてＸ線光電子分光法を用いて測定された炭素原子の含有率Ｘ（ａｔ％）と珪素原子の含有率Ｙ（ａｔ％）とが式（１）の関係である。  Ｙ／Ｘ≧５．０・・・（１）【選択図】図１
2019177671.tif 000002
【特許請求の範囲】
【請求項１】
基板と、該基板の少なくとも一方の面に、樹脂硬化層とを有し、前記樹脂硬化層の表面に対して法線方向から０．５ｍＮの荷重をかけた時のマルテンス硬度が１５０Ｎ／ｍｍ２以上８００Ｎ／ｍｍ２以下であり、かつ同条件下における弾性仕事率が８０％以上であり、かつ前記樹脂硬化層の表面から厚さ方向１０ｎｍの領域においてＸ線光電子分光法を用いて測定された炭素原子の含有率Ｘ（ａｔ％）と珪素原子の含有率Ｙ（ａｔ％）が式（１）の関係である、ことを特徴とする樹脂硬化層付き基板。
Ｙ／Ｘ≧５．０・・・（１）
【請求項２】
前記基板が、有機樹脂を主成分とする、ことを特徴とする請求項１に記載の樹脂硬化層付き基板。
【請求項３】
前記樹脂硬化層が、紫外線硬化性樹脂または熱硬化性樹脂を含む硬化層である、ことを特徴とする請求項１または２に記載の樹脂硬化層付き基板。
【請求項４】
前記樹脂硬化層が、酸化珪素を主成分とする微粒子を含む、ことを特徴とする請求項１〜３のいずれかに記載の樹脂硬化層付き基板。
【請求項５】
前記樹脂硬化層の膜厚が、３μｍ以上２０μｍ以下である、ことを特徴とする請求項１〜４のいずれかに記載の樹脂硬化層付き基板。
【請求項６】
基板の少なくとも一方の面に樹脂硬化層を形成する工程と、前記樹脂硬化層にＸｅ２エキシマ光照射処理を施す工程とを含み、光照射処理後の樹脂硬化層が下記（ａ）および（ｂ）の要件を満たすようにＸｅ２エキシマ光照射処理したことを特徴とする樹脂硬化層付き基板の製造方法。
（ａ）樹脂硬化層の表面に対して法線方向から０．５ｍＮの荷重をかけた時のマルテンス硬度が１５０Ｎ／ｍｍ２以上８００Ｎ／ｍｍ２以下であり、かつ同条件下における弾性仕事率が８０％以上である。
（ｂ）樹脂硬化層の表面から厚さ方向１０ｎｍの領域においてＸ線光電子分光法を用いて測定された炭素原子の含有率Ｘ（ａｔ％）と珪素原子の含有率Ｙ（ａｔ％）が式（１）の関係である。
Ｙ／Ｘ≧５．０・・・（１）
【請求項７】
前記基板の少なくとも一方の面に樹脂硬化層を形成する工程は、
支持フィルム上に、少なくとも離型層および樹脂硬化層をこの順に積層させたフィルム積層体を前記基板に積層させた後に、前記支持フィルムおよび前記離型層を剥離することを特徴とする請求項６に記載の樹脂硬化層付き基板の製造方法。
【発明の詳細な説明】
【技術分野】
【０００１】
本発明は、優れた耐摩耗性を備える樹脂硬化層付き基板、およびその製造方法に関する。
【背景技術】
【０００２】
ポリカーボネート樹脂は、透明性に優れ、軽量で耐衝撃性が高いことから、各種の建築物、自動車等の窓材や構造材等として、広く応用展開されてきた。
しかしながら、耐摩耗性・耐侯性・耐薬品性の観点でガラスに大幅に劣るという欠点がある。そのため、これらの性能をカバーする機能を有するハードコート層をポリカーボネート上に形成する方法（例えば特許文献１）が提案されている。
このようなハードコート層としては、有機珪素化合物の加水分解縮合物を主成分として含んだ下地ハードコート層と、その上層にＰＥ−ＣＶＤ法で形成した酸化珪素層を積層させる方法が用いられている。
【先行技術文献】
【特許文献】
【０００３】
【特許文献１】特許第５９４４０６９号公報
【発明の概要】
【発明が解決しようとする課題】
【０００４】
しかしながら、上記の方法でハードコート層を形成しようとする場合には、成膜速度が遅いために生産性が悪い、あるいは湿式塗工装置と乾式塗工装置の両装置を導入する必要があるといった点で製造コストが高くなるという欠点がある。
本発明は、これらの欠点を解決するためになされたものであり、その目的は、ポリカーボネート樹脂のような傷つきやすい材料であっても、十分な耐摩耗性を備える樹脂硬化層付き基板を提供することにある。
更に、本発明の他の目的は、生産性の悪化や設備導入による製造コストの上昇を抑制することができる樹脂硬化層付き基板の製造方法を提供することにある。
【課題を解決するための手段】
【０００５】
上記課題を解決するため、本発明のある態様に係る樹脂硬化層付き基板は、基板と、該基板の少なくとも一方の面に、樹脂硬化層とを有し、上記樹脂硬化層の表面に対して法線方向から０．５ｍＮの荷重をかけた時のマルテンス硬度が１５０Ｎ／ｍｍ２以上８００Ｎ／ｍｍ２以下であり、かつ同条件下における弾性仕事率が８０％以上であり、かつ上記樹脂硬化層の表面から厚さ方向１０ｎｍの範囲内においてＸ線光電子分光法を用いて測定された炭素原子の含有率Ｘ（ａｔ％）と珪素原子の含有率Ｙ（ａｔ％）が式（１）の関係である。
Ｙ／Ｘ≧５．０・・・（１）
【０００６】
また、上記樹脂硬化層付き基板においては、上記基板が、有機樹脂を主成分としても良い。
また、上記樹脂硬化層付き基板においては、上記樹脂硬化層が、紫外線硬化性樹脂または熱硬化性樹脂を含む硬化層としても良い。
また、上記樹脂硬化層付き基板においては、上記樹脂硬化層が、酸化珪素を主成分とする微粒子を含んでも良い。
また、上記樹脂硬化層付き基板においては、上記樹脂硬化層の膜厚が、３μｍ以上２０μｍ以下であるとしても良い。
【０００７】
また、本発明のある態様の樹脂硬化層付き基板の製造方法は、上記基板の少なくとも一方の面に樹脂硬化層を形成する工程と、上記樹脂硬化層にＸｅ２エキシマ光照射処理を施す工程とを含み、光照射処理後の樹脂硬化層が下記（ａ）および（ｂ）の要件を満たす。
（ａ）樹脂硬化層の表面に対して法線方向から０．５ｍＮの荷重をかけた時のマルテンス硬度が１５０Ｎ／ｍｍ２以上８００Ｎ／ｍｍ２以下であり、かつ同条件下における弾性仕事率が８０％以上である。
（ｂ）樹脂硬化層の表面から厚さ方向１０ｎｍの範囲内においてＸ線光電子分光法を用いて測定された炭素原子の含有率Ｘ（ａｔ％）と珪素原子の含有率Ｙ（ａｔ％）が下記式（１）の関係である。
Ｙ／Ｘ≧５．０・・・（１）
【発明の効果】
【０００８】
本発明のある態様の樹脂硬化層付き基板によれば、十分な耐摩耗性を備える樹脂硬化層付き基板を提供することができる。また、本発明のある態様の樹脂硬化層付き基板の製造方法によれば、樹脂硬化層を形成する際にＣＶＤ法などの乾式塗工を使用しないため、生産性の悪化や設備導入による製造コストの上昇を抑制することができる樹脂硬化層付き基板の製造方法を提供することができる。
【図面の簡単な説明】
【０００９】
【図１】本発明のある態様の樹脂硬化層付き基板の積層構造の一例を示す断面図である。
【図２】本発明のある態様の樹脂硬化層付き基板の製造に使用されるフィルム積層体の積層構造の一例を示す断面図である。
【発明を実施するための形態】
【００１０】
以下、図面を参照しながら本発明の実施形態について説明する。
ここで、図面は模式的なものであり、厚みと平面寸法との関係、各層の厚みの比率等は現実のものとは異なることがある。また、以下に示す実施形態は、本発明の技術的思想を具体化するための構成を例示するものであって、本発明の技術的思想は、構成部品の材質、形状、構造等が下記のものに特定されるものではない。本発明の技術的思想は、特許請求の範囲に記載された請求項が規定する技術的範囲内において、種々の変更を加えることができる。また、以下の記載において、「○○〜○○」の表記は、「○○以上○○以下」を示す。
【００１１】
＜樹脂硬化層付き基板の構成＞
図１は、樹脂硬化層付き基板のある実施形態における積層構造を示す断面図である。本実施形態の樹脂硬化層付き基板１００は、基板１の少なくとも一方の面に樹脂硬化層２を有する樹脂硬化層付き基板である。基板１は、有機樹脂を主成分としてもよい。ここでいう主成分は重量としての主成分である。樹脂硬化層２の表面に対して法線方向から０．５ｍＮの荷重をかけた時のマルテンス硬度が１５０Ｎ／ｍｍ２以上８００Ｎ／ｍｍ２以下であり、かつ同条件下における弾性仕事率が８０％以上であり、かつ樹脂硬化層の表面から厚さ方向１０ｎｍの範囲内においてＸ線光電子分光法を用いて測定された炭素原子の含有率Ｘ（ａｔ％）と珪素原子の含有率Ｙ（ａｔ％）が下記式（１）の関係である。
Ｙ／Ｘ≧５．０・・・（１）
樹脂硬化層付き基板１００は、以下に示す特定範囲の硬度、復元力、化学組成を充足する。このような物性値を充足することによって、基板１に対して、優れた耐摩耗性を備えることが可能になる。
【００１２】
＜硬度＞
樹脂硬化層付き基板１００は、樹脂硬化層２側から測定したマルテンス硬度が１５０Ｎ／ｍｍ２以上８００Ｎ／ｍｍ２以下を充足すればよいが、好ましくは２００Ｎ／ｍｍ２以上６００Ｎ／ｍｍ２以下が挙げられる。このようなマルテンス硬度を備えることにより、基板１に対して、優れた耐摩耗性を備えさせることができる。
上記マルテンス硬度は、試料表面に最大荷重０．５ｍＮの荷重でダイヤモンドの圧子を押し込み、その時の押し込み深さから、最大荷重（Ａ）と圧子の表面積（Ｂ）を用いて以下の式（２）の通りに算出する。
マルテンス硬度＝Ａ／Ｂ・・・（２）
なお、上記マルテンス硬度は、ＩＳＯ１４５７７に記載の方法に従って測定される値である。樹脂硬化層付き基板１０に上記マルテンス硬度を備えさせるには、樹脂硬化層２の組成や厚さ等を適宜調整すればよい。
【００１３】
＜復元力＞
また、樹脂硬化層付き基板１００は、上記マルテンス硬度の測定条件下における弾性仕事率が８０％以上であることを充足する。このような弾性仕事率を備えることにより、基板１に対して、優れた耐摩耗性を備えさせることができる。
上記弾性仕事率について、以下説明する。固体材料に荷重が負荷された場合、押し込み中に費やされる機械的仕事量Ｗｔｏｔａｌは、その一部だけが塑性変形仕事量Ｗｐｌａｓｔとして使われ、残りは荷重除去時の弾性回復仕事量（弾性変形仕事量）Ｗｅｌａｓｔとして解放される。上記弾性仕事率は材料の粘弾性を表し、特に弾性回復に寄与するパラメータである。上記弾性仕事率は、（Ｗｅｌａｓｔ／Ｗｔｏｔａｌ）×１００によって表される。なお、弾性仕事率の測定条件は、上述したマルテンス硬度の測定条件と同じである。樹脂硬化層付き基板１０に前記弾性仕事率を備えさせるには、樹脂硬化層２の組成や厚さ等を適宜調整すればよい。
【００１４】
＜化学組成＞
樹脂硬化層付き基板１００は、樹脂硬化層２の表面から厚さ方向１０ｎｍの範囲内において測定した炭素原子の含有率Ｘ（ａｔ％）と珪素原子の含有率Ｙ（ａｔ％）の比（珪素／炭素比）が５．０以上を充足すればよいが、好ましくは７．０以上が挙げられる。このような化学組成を備えることにより、基板１に対して、優れた耐摩耗性を備えさせることができる。
当該化学組成は、試料表面にＸ線光電子分光法を用いて測定を行った場合の炭素原子の含有率Ｘ（ａｔ％）と珪素原子の含有率Ｙ（ａｔ％）を用いて以下の式（３）の通りに算出する。
珪素／炭素比＝Ｙ／Ｘ・・・（３）
樹脂硬化層付き基板１００に対して、上記化学組成を備えさせるには、樹脂硬化層２の組成や厚さ等を適宜調整すればよく、その具体的条件については後述する。
【００１５】
以下に、本実施形態の樹脂硬化層付き基板を構成する各層の組成や厚さ等について説明する。樹脂硬化層付き基板１００において、基板１の材質は特に制限されず、樹脂、ガラス、紙、木材、金属など様々な材質のものを用いることができる。この中でも、樹脂の射出成形により基材を成形する場合、後述する熱可塑性樹脂あるいは、熱硬化性樹脂（１液又は２液硬化性樹脂を含む）を用いることができる。熱可塑性樹脂材料としては、例えばポリ塩化ビニル、ポリ塩化ビニリデンなどのビニル系重合体；ポリスチレン、アクリロニトリル−スチレン系共重合体、ＡＢＳ樹脂（アクリロニトリル−ブタジエン−スチレン共重合体樹脂）などのスチレン系樹脂；ポリメチル（メタ）アクリレート、ポリエチル（メタ）アクリレート、ポリアクリロニトリルなどのアクリル系樹脂；ポリエチレン、ポリプロピレン、ポリブテンなどのポリオレフィン系樹脂；ポリエチレンテレフタレート、エチレングリコール−テレフタル酸−イソフタル酸共重合体、ポリブチレンテレフタレートなどのポリエステル系樹脂；ポリカーボネート樹脂などが挙げられる。また、上記熱硬化性樹脂としては、１液又は２液反応硬化型のポリウレタン系樹脂、エポキシ系樹脂などが挙げられる。これらの樹脂は、単独でも良いし、二種以上混合して用いても良い。これらの中でも、ポリカーボネートは耐衝撃性や透明性に優れており、好適に使用される。
【００１６】
また、これらの樹脂には、必要に応じて各種添加剤、例えば酸化防止剤、熱安定剤、紫外線吸収剤、光安定剤、難燃剤、可塑剤、シリカ、アルミナ、炭酸カルシウム、水酸化アルミニウムなどの無機物粉末、木粉、ガラス繊維などの充填剤、滑剤、離型剤、帯電防止剤、着色剤などを添加することができる。なお、射出樹脂は、用途に応じて適宜、着色剤を添加して着色した樹脂を使用しても良い。基板１の厚みについては特に制限はなく、当該基板の用途に応じて選定される。
【００１７】
ここで、基板１と樹脂硬化層２との密着性を向上させる目的で、界面に接着層を設けても良く、公知のヒートシール性接着剤又は粘着剤を使用できる。例えば、接着層としては、酢酸ビニル樹脂、エチレン酢酸ビニル共重合樹脂、塩酢ビ樹脂、アクリル樹脂、ブチラール樹脂、エポキシ樹脂、ポリエステル樹脂、ポリウレタン樹脂、アクリル系粘着剤、ゴム系粘着剤、シリコン系粘着剤、ウレタン系粘着剤などが挙げられる。また、紫外線遮蔽機能を付与するために耐候性改善剤を添加しても良い。接着層の厚みとしては、０．５μｍ〜１０μｍの範囲が好適である。
【００１８】
樹脂硬化層２は、基板１に耐摩耗性等の機械強度を付与するために設けられる層であり、紫外線硬化性樹脂または熱硬化性樹脂を含む樹脂組成物の硬化物からなる。樹脂硬化層２に使用される紫外線硬化性樹脂または熱硬化性樹脂の種類については、前述するマルテンス硬度、弾性仕事率、及び炭素原子の含有率Ｘ（ａｔ％）と珪素原子の含有率Ｙ（ａｔ％）の比を充足できるように適宜設定すればよく、これらの物性値を充足できることを限度として特に制限されない。
【００１９】
本実施形態において、紫外線硬化性樹脂とは、紫外線（ＵＶ）によって硬化する樹脂をいう。代表的なラジカル重合反応する樹脂としては、分子中にアクリロイル基を有する樹脂であり、アクリル（メタ）アクリレート、ポリカーボネート（メタ）アクリレート、ウレタン（メタ）アクリレート、エポキシ（メタ）アクリレート、ポリエステル（メタ）アクリレート、ポリエーテル（メタ）アクリレート、ポリブタジエン（メタ）アクリレート、シリコーン（メタ）アクリレートなどのモノマー、オリゴマー、ポリマーなどの混合物が使用される。なお、シリコーン（メタ）アクリレートは、主鎖にポリシロキサン結合をもつシリコーンを（メタ）アクリル酸で変性させることにより得ることができ、本樹脂を含有することで式（３）の化学組成の珪素含有率を向上させることができる。これらの樹脂は単独の組成で用いても、数種の混合組成で用いても良く、又、後述する熱硬化性樹脂と組み合わせて使用しても良い。
【００２０】
なお、紫外線照射に伴い樹脂の硬化を円滑に進行させる為に、公知の光重合開始剤を適量添加することが好ましい。このような光重合開始剤としては、例えば、アセトフェノン類、ベンゾイン類、ベンゾフェノン類、ホスフィンオキシド類、ケタール類、アントラキノン類、チオキサントン類等が挙げられる。
また、光増感剤として、ｎ−ブチルアミン、トリエチルアミン、ポリ−ｎ−ブチルホスフィン等を混合して用いることができる。
【００２１】
本実施形態において、熱硬化性樹脂とは、熱によって硬化する樹脂をいう。中でも、式（３）の化学組成の珪素含有率を向上させるためには、シリコーン系の熱硬化性樹脂を使用することが好ましく、２〜４官能性、更に好ましくは３〜４官能性のケイ素アルコキシドを加熱により硬化させるものが好ましい。また、これらをあらかじめ溶液中で適度に加水分解ならびに脱水縮合を行なって適度にオリゴマー化あるいはポリマー化させたものも好ましく用いられる。使用可能なケイ素アルコキシドの例としては、例えばテトラメトキシシラン、テトラエトキシシラン、メチルトリメトキシシラン、メチルトリエトキシシラン、ジメチルジメトキシシラン、γ−グリシドキシプロピルトリメトキシシラン、β−（３，４−エポキシシクロヘキシル）エチルトリメトキシシラン、ビニルトリメトキシシラン、Ｎ−β（アミノエチル）γ−アミノプロピルトリメトキシシラン、Ｎ−β（アミノエチル）γ−アミノプロピルメチルジメトキシシラン、γ−アミノプロピルトリエトキシシラン等が挙げられる。これらの樹脂は単独の組成で用いても、数種の混合組成で用いても良く、又、先述した紫外線硬化性樹脂と組み合わせて使用しても良い。
【００２２】
ここで、樹脂硬化層２を転写によって基板１に積層する場合、転写前はタックフリー状態であり、基板１に転写後、紫外線を照射することで架橋できる樹脂からなるものが好ましい。転写後に架橋する理由としては、フィルム積層体１０は射出成形や加熱転写法で使用される場合、予め架橋すると転写の延伸時にクラックが生じやすく、外観不良となるためである。
【００２３】
本実施形態では、樹脂硬化層２が平均粒子径１０ｎｍ以上１００ｎｍ以下の無機微粒子を含有することが好ましい。該無機微粒子としては、酸化珪素、酸化チタン、酸化アルミニウム、酸化ジルコニウム、酸化マグネシウム、酸化スズ、五酸化アンチモンといった酸化物やアンチモンドープ酸化スズ、リンドープ酸化スズ等複合酸化物が挙げられる他、炭酸カルシウム、タルク、クレイ、カオリン、ケイ酸カルシウム、ケイ酸アルミニウム、ケイ酸マグネシウム、リン酸カルシウム等も使用することができる。これら無機微粒子は２種類以上を混合して用いてもよい。中でも酸化珪素を用いることが好ましい。酸化珪素を含有することで式（３）の化学組成の珪素／炭素比を向上させることができる。微粒子として、酸化珪素を主成分としてもよい。ここでいう主成分は重量としての主成分である。
【００２４】
なお、上記無機微粒子の平均粒子径は、動的光散乱法により測定される微粒子の平均粒子径であり、粒径分布を累積分布で表したときの５０％粒径（ｄ５０メジアン径）である。例えば、市販の米国Ｍｉｃｒｏｔｒａｃ社製のＮａｎｏｔｒａｃＵＰＡ−ＥＸ１５０と呼ばれる装置により測定できる。
【００２５】
上記無機微粒子を添加することにより、樹脂硬化層中の空隙を微粒子が埋めるため、硬度がアップする。また、上記無機微粒子の平均粒子径を１０ｎｍ以上にすることにより、微粒子の製造が容易となり、１００ｎｍ以下にすることにより、樹脂硬化層の光線透過性を付与することができる。さらに好ましい該無機微粒子の平均粒子径は、１０ｎｍ以上５０ｎｍ以下である。該無機微粒子の添加量は、粒子の種類、粒径により異なるが、紫外線硬化性樹脂１００重量部に対して２０〜５００重量部、より好ましくは５０〜３００重量部である。
【００２６】
また、諸物性を向上させるため、硬化剤、紫外線吸収剤、光安定剤、レベリング剤、滑剤等を添加しても構わない。特に、耐候性能を付与するためには、紫外線吸収剤や光安定剤を添加することで、紫外線や風雨に晒されることによる樹脂の変色や劣化等を効果的に抑制することが可能になる。
樹脂硬化層２の厚さについては、当該樹脂硬化層２の組成に応じて、前述する硬度、化学組成を充足できる範囲に適宜設定すればよいが、通常３〜２０μｍ、好ましくは５〜１５μｍが挙げられる。このような厚さを満たすことによって、前述する硬度、復元力、化学組成を充足させつつ、より一層効果的に優れた耐摩耗性を備えさせることが可能になる。
【００２７】
支持フィルム３としては、例えば、ポリエチレンテレフタレートフィルム、ポリエチレンナフタレートフィルム、ポリプロピレンフィルム、ポリエチレンフィルム、トリアセチルセルロースフィルム、ポリカーボネートフィルム、ナイロンフィルム、セロファンフィルム、アクリルフィルムといった基材が使用可能である。使用可能な支持フィルム３の厚みとしては、２５μｍ〜１５０μｍであるが、好ましくは、３８μｍ〜５０μｍである。
離型層４は、樹脂硬化層２からの剥離性が最も重要であり、耐熱性、耐溶剤性及び延伸性も必要とされる。このため、離型層４は、硬化系であることが好ましく、例えば、メラミン樹脂、ポリオレフィン樹脂、ウレタン樹脂、酢酸セルロースなどの硬化物が使用可能である。硬化架橋系としては、エポキシ樹脂／アミン類、アルキド樹脂／酸触媒、アクリルポリオール樹脂／イソシアネート化合物、アクリルオリゴマー／光開始剤を使用できる。離型層４の厚みは、特に制限はないが、０．１μｍ〜３μｍが好適である。
【００２８】
＜樹脂硬化層付き基板の製造方法＞
本実施形態の樹脂硬化層付き基板の製造方法については、特に制限されないが、例えば、基板以外の各層を予め積層させたフィルム積層体を作製しておき、当該フィルム積層体を用いて基板に各層を積層させる方法が挙げられる。
図２は、本発明のある態様の樹脂硬化層付き基板の製造方法に使用されるフィルム積層体の積層構造の一例を示す断面図である。
本実施形態のフィルム積層体１０は、支持フィルム３の少なくとも一方の面に、離型層４、樹脂硬化層２をこの順に有するフィルム積層体である。
本実施形態の製造方法は、基板１の少なくとも一方の面に樹脂硬化層２を形成する工程と、樹脂硬化層２にＸｅ２エキシマ光照射処理を施す工程とを含む。
【００２９】
そして、樹脂硬化層２にＸｅ２エキシマ光照射処理を施す工程では、光照射処理後の樹脂硬化層２が下記（ａ）および（ｂ）の要件を満たすようにＸｅ２エキシマ光照射処理した。
（ａ）樹脂硬化層２の表面に対して法線方向から０．５ｍＮの荷重をかけた時のマルテンス硬度が１５０Ｎ／ｍｍ２以上８００Ｎ／ｍｍ２以下であり、かつ同条件下における弾性仕事率が８０％以上である。
（ｂ）樹脂硬化層２の表面から厚さ方向１０ｎｍの範囲内においてＸ線光電子分光法を用いて測定された炭素原子の含有率Ｘ（ａｔ％）と珪素原子の含有率Ｙ（ａｔ％）が式（１）の関係である。
Ｙ／Ｘ≧５．０・・・（１）
【００３０】
具体的には、支持フィルム３上に、少なくとも離型層４および樹脂硬化層２をこの順に積層させたフィルム積層体１０を基板１に積層させた後に、当該支持フィルム３および離型層４を剥離し、紫外線を照射して樹脂硬化層２を硬化する方法によって、樹脂硬化層付き基板１００を製造することができる。
また、本実施形態の樹脂硬化層付き基板の製造方法においては、上記の通り形成された樹脂硬化層２に対して、Ｘｅ２エキシマ光による照射処理を施しても良い。
ここで、Ｘｅ２エキシマ光は、波長１７２ｎｍの紫外線であり、上記の通り形成された樹脂硬化層２の表面にＸｅ２エキシマ光を照射することにより、樹脂硬化層２の表面構造を変化させることができる。具体的には、樹脂硬化層２の表面に存在する珪素原子と炭素原子の結合あるいは炭素原子と炭素原子の結合を特異的に切断することが可能である。このような処理を行うことにより、式（３）の化学組成の珪素／炭素比を向上させることができる。
【実施例】
【００３１】
（実施例１）
支持フィルム３である、厚み５０μｍの二軸延伸ポリエステルフィルム（三菱樹脂株式会社；Ｇ４４０Ｅ５０）上に、アクリルメラミン樹脂（日立化成ポリマー株式会社；テスファイン）をグラビア法でＤｒｙ０．２μｍ厚で形成して離型層４を得た。ここで、「Ｄｒｙ０．２μｍ厚」とは、乾燥後に０．２μｍ厚になるということを意味している。これと同様に、以下に記載される「Ｄｒｙ○○μｍ厚」とは、乾燥後に○○μｍ厚になるということを意味している。
続いて、離型層４上に、下記の組成で攪拌、混合した紫外線硬化性樹脂組成物をグラビア法でＤｒｙ１０μｍ厚で塗布して樹脂硬化層２を形成した。
【００３２】
＜紫外線硬化性樹脂組成物＞
・アクリルアクリレート（ＤＩＣ；ＲＣ２９−１２０）・・・・・２０重量部
・シリコーンアクリレート（信越化学工業；ＫＲ−５１３）・・・８０重量部
・コロイダルシリカ（日産化学工業；ＭＥＫ−ＳＴ−ＺＬ）・・１５０重量部
・光重合開始剤（ＢＡＳＦジャパン；イルガキュアー１８４）・・・４重量部
・メチルイソブチルケトン  ・・・・・・・・・・・・・・・・・５０重量部
【００３３】
次に、樹脂硬化層２上に、接着層として塩酢ビ樹脂（日信化学工業株式会社；ソルバインＡ）をトルエン及びメチルエチルケトンに溶かしたインキをグラビア法でＤｒｙ１μｍ厚で塗布し、フィルム積層体１０を得た。
更に、射出成形機の金型内にこのフィルム積層体１０をセットして、基板１となるポリカーボネート樹脂で射出成形を行った。得られた成形品は支持フィルム３および離型層４が取り除かれた状態であり、成形品の樹脂硬化層面に１２０Ｗ／ｃｍの高圧水銀灯で露光量１０００ｍＪ／ｃｍ２の紫外線を照射し、完全硬化させた。その後、樹脂硬化層に対して５０００ｍＪ／ｃｍ２のＸｅ２エキシマ光を照射することで、樹脂硬化層付き基板１００を得た。
【００３４】
（実施例２）
実施例１で用いた樹脂硬化層２としての紫外線硬化性樹脂組成物を、下記の通りに変更した以外は、実施例１と同様の手順で、実施例２の樹脂硬化層付き基板１００を得た。
＜紫外線硬化性樹脂組成物＞
・アクリルアクリレート（ＤＩＣ；ＲＣ２９−１２０）・・・・・２０重量部
・シリコーンアクリレート（信越化学工業；ＫＲ−５１３）・・・８０重量部
・コロイダルシリカ（日産化学工業；ＭＥＫ−ＳＴ−ＺＬ）・・・５０重量部
・光重合開始剤（ＢＡＳＦジャパン；イルガキュアー１８４）・・・４重量部
・メチルイソブチルケトン  ・・・・・・・・・・・・・・・・・５０重量部
【００３５】
（実施例３）
実施例１で用いた樹脂硬化層２としての紫外線硬化性樹脂組成物を、下記の通りに変更した以外は、実施例１と同様の手順で、実施例３の樹脂硬化層付き基板１００を得た。
＜紫外線硬化性樹脂組成物＞
・アクリルアクリレート（ＤＩＣ；ＲＣ２９−１２０）・・・・・５０重量部
・シリコーンアクリレート（信越化学工業；ＫＲ−５１３）・・・５０重量部
・コロイダルシリカ（日産化学工業；ＭＥＫ−ＳＴ−ＺＬ）・・３００重量部
・光重合開始剤（ＢＡＳＦジャパン；イルガキュアー１８４）・・・４重量部
・メチルイソブチルケトン  ・・・・・・・・・・・・・・・・５０重量部
【００３６】
（実施例４）
実施例１で用いた樹脂硬化層２としての紫外線硬化性樹脂組成物を、下記の通りに変更した以外は、実施例１と同様の手順で、実施例４の樹脂硬化層付き基板１００を得た。
＜紫外線硬化性樹脂組成物＞
・アクリルアクリレート（ＤＩＣ；ＲＣ２９−１２０）・・・・・８０重量部
・シリコーンアクリレート（信越化学工業；ＫＲ−５１３）・・・２０重量部
・コロイダルシリカ（日産化学工業；ＭＥＫ−ＳＴ−ＺＬ）・・１５０重量部
・光重合開始剤（ＢＡＳＦジャパン；イルガキュアー１８４）・・・４重量部
・メチルイソブチルケトン  ・・・・・・・・・・・・・・・・５０重量部
【００３７】
（実施例５）
実施例１で用いた基板１としてガラスを使用した。樹脂硬化層２として実施例１と同様の紫外線硬化性樹脂組成物を、実施例１と同様の手順で作製し、実施例５の樹脂硬化層付き基板１００を得た。
（実施例６）
実施例１で用いた樹脂硬化層２としての紫外線硬化性樹脂組成物を、下記の通りに変更した以外は、実施例１と同様の手順で、実施例６の樹脂硬化層付き基板１００を得た。
＜紫外線硬化性樹脂組成物＞
・アクリルアクリレート（ＤＩＣ；ＲＣ２９−１２０）・・・・・２０重量部
・シリコーンアクリレート（信越化学工業；ＫＲ−５１３）・・・８０重量部
・酸化チタン微粒子（石原産業；ＴＴＯ−５１）・・・・・・・１５０重量部
・光重合開始剤（ＢＡＳＦジャパン；イルガキュアー１８４）・・・４重量部
・メチルイソブチルケトン  ・・・・・・・・・・・・・・・・・５０重量部
【００３８】
（実施例７）
実施例１で用いた樹脂硬化層２としての紫外線硬化性樹脂組成物を、グラビア法でＤｒｙ２μｍ厚で塗布して樹脂硬化層２を形成した。それ以外は実施例１と同様の手順で、実施例７の樹脂硬化層付き基板１００を得た。
（実施例８）
実施例１で用いた樹脂硬化層２としての紫外線硬化性樹脂組成物を、グラビア法でＤｒｙ３０μｍ厚で塗布して樹脂硬化層２を形成した。それ以外は実施例１と同様の手順で、実施例８の樹脂硬化層付き基板１００を得た。
【００３９】
（比較例１）
実施例１で用いた樹脂硬化層２としての紫外線硬化性樹脂組成物を、下記の通りに変更した以外は、実施例１と同様の手順で、比較例１の樹脂硬化層付き基板１００を得た。
＜紫外線硬化性樹脂組成物＞
・アクリルアクリレート（ＤＩＣ；ＲＣ２９−１２０）・・・・・１００重量部
・コロイダルシリカ（日産化学工業；ＭＥＫ−ＳＴ−ＺＬ）・・・１５０重量部
・光重合開始剤（ＢＡＳＦジャパン；イルガキュアー１８４）・・・・４重量部
・メチルイソブチルケトン  ・・・・・・・・・・・・・・・・・５０重量部
【００４０】
（比較例２）
実施例１で用いた樹脂硬化層２としての紫外線硬化性樹脂組成物を、下記の通りに変更した以外は、実施例１と同様の手順で、比較例２の樹脂硬化層付き基板１００を得た。
＜紫外線硬化性樹脂組成物＞
・シリコーンアクリレート（信越化学工業；ＫＲ−５１３）・・・１００重量部
・光重合開始剤（ＢＡＳＦジャパン；イルガキュアー１８４）・・・・４重量部
・メチルイソブチルケトン  ・・・・・・・・・・・・・・・・・５０重量部
【００４１】
（比較例３）
実施例１で用いた樹脂硬化層２としての紫外線硬化性樹脂組成物を、下記の通りに変更した以外は、実施例１と同様の手順で、比較例３の樹脂硬化層付き基板１００を得た。
＜紫外線硬化性樹脂組成物＞
・アクリルアクリレート（ＤＩＣ；ＲＣ２９−１２０）・・・・１００重量部
・コロイダルシリカ（日産化学工業；ＭＥＫ−ＳＴ−ＺＬ）・・４００重量部
・光重合開始剤（ＢＡＳＦジャパン；イルガキュアー１８４）・・・４重量部
・メチルイソブチルケトン  ・・・・・・・・・・・・・・・・５０重量部
【００４２】
（比較例４）
実施例１で用いた樹脂硬化層２としての紫外線硬化性樹脂組成物を、下記の通りに変更した以外は、実施例１と同様の手順で、比較例４の樹脂硬化層付き基板１００を得た。
＜紫外線硬化性樹脂組成物＞
・シリコーンアクリレート（信越化学工業；ＫＲ−５１３）・・・１００重量部
・コロイダルシリカ（日産化学工業；ＭＥＫ−ＳＴ−ＺＬ）・・・３００重量部
・光重合開始剤（ＢＡＳＦジャパン；イルガキュアー１８４）・・・・４重量部
・メチルイソブチルケトン  ・・・・・・・・・・・・・・・・・５０重量部
実施例１〜８および比較例１〜４で得られた樹脂硬化層付き基板の評価項目と評価基準を下記に示す。
【００４３】
（硬度）
樹脂硬化層付き基板の樹脂硬化層の表面に対して法線方向から０．５ｍＮの荷重でダイヤモンドの圧子を押し込み、その時の押し込み深さから、最大荷重（Ａ）と圧子の表面積（Ｂ）を用いて、ＩＳＯ１４５７７に記載の方法に従って、以下の式（２）の通りにマルテンス硬度を算出した。マルテンス硬度は、１５０Ｎ／ｍｍ２以上８００Ｎ／ｍｍ２以下を「適正」とした。
マルテンス硬度＝Ａ／Ｂ・・・（２）
（復元力）
上記マルテンス硬度の測定において、ＩＳＯ１４５７７に記載の方法に従って、弾性仕事率を算出した。
【００４４】
（化学組成）
樹脂硬化層付き基板の樹脂硬化層の表面から厚さ方向１０ｎｍの範囲内において、Ｘ線光電子分光法を用いて測定を行った場合の炭素原子の含有率Ｘ（ａｔ％）と珪素原子の含有率Ｙ（ａｔ％）を用いて以下の式（３）の通りに珪素／炭素比を算出した。
珪素／炭素比＝Ｙ／Ｘ・・・（３）
（耐摩耗性）
摩耗輪にＣＳ−１０Ｆを用い、１０００回転、６０ｒｐｍ、５００ｇ荷重の条件でテーバー摩耗試験を行った。テーバー摩耗試験前後の樹脂硬化層付き基板の４カ所について、ヘーズメータ（日本電色工業製ＮＤＨ−２０００）を用いてＪＩＳＫ７１３６に記載の方法に従ってヘイズを測定し、その平均値を求めた。上記テーバー摩耗試験後のヘイズからテーバー摩耗試験前のヘイズを差し引くことにより、テーバー摩耗試験前後のヘイズ差（ΔＨｚ）を求めた。ヘイズ差（ΔＨｚ）は、２．０％以下を「適正」とした。
【００４５】
各実施例及び各比較例の評価結果を表１に示す。
【００４６】
【表１】
2019177671.tif 000003
【００４７】
実施例１〜８及び比較例１〜４で得た樹脂硬化層付き基板の硬度、復元力、化学組成および耐摩耗性を評価したところ、マルテンス硬度が１５０Ｎ／ｍｍ２以上８００Ｎ／ｍｍ２以下で、かつ弾性仕事率が８０％以上で、かつ珪素／炭素比が５．０以上である実施例１〜８については、耐摩耗性が良好であり、ΔＨｚがすべて３．０％以下であった。その中でも、基板が有機樹脂で、かつ樹脂硬化層に酸化珪素の微粒子を含み、膜厚が３μｍ以上２０μｍ以下である実施例１〜４については、耐摩耗性が特に良好であり、ΔＨｚがすべて２．０％以下であった。
【００４８】
一方、珪素／炭素比が４．４と低い比較例１では、耐摩耗性が向上せずΔＨｚが４．５％であった。また、マルテンス硬度が１３０Ｎ／ｍｍ２と低い比較例２では、耐摩耗性が向上せずΔＨｚが７．８％であった。そして、マルテンス硬度が１０４０Ｎ／ｍｍ２と高い比較例３では、耐摩耗性が向上せずΔＨｚが３．５％であった。さらに、弾性仕事率が７５％と低い比較例４では、耐摩耗性が向上せずΔＨｚが３．１％であった。
【産業上の利用可能性】
【００４９】
本実施形態の樹脂硬化層付き基板によれば、ポリカーボネート樹脂のような傷つきやすい材料であっても、十分な耐摩耗性を備える樹脂硬化層付き基板を提供することができる。また、本実施形態の樹脂硬化層付き基板の製造方法によれば、ハードコートとなる樹脂硬化層を形成する際にＣＶＤ法などの乾式塗工を使用しないため、生産性の悪化や設備導入による製造コストの上昇を抑制することができる。
以上、本発明の実施形態を詳述してきたが、実際には、上記の実施形態に限られるものではなく、本発明の要旨を逸脱しない範囲の変更があっても本発明に含まれる。
【符号の説明】
【００５０】
１  基板
２  樹脂硬化層
３  支持フィルム
４  離型層
１０  フィルム積層体
１００  樹脂硬化層付き基板
【図１】
2019177671.tif 000004
【図２】
2019177671.tif 000005